Способ очистки регенерированных полимеров

1. Способ очистки регенерированного полимера, включающий:
a. получение регенерированного полимера, причем регенерированный полимер выбирают из группы, состоящей из полимеров после бытового использования, полимеров после промышленного использования и их комбинаций;
b. приведение в контакт регенерированного полимера при температуре от около 80°С до около 280°С и при давлении от около 150 фунтов на кв. дюйм (1,03 МПа) до около 8000 фунтов на кв. дюйм (55,16 МПа) с первым жидким растворителем со стандартной температурой кипения менее около 70°С с получением экстрагированного регенерированного полимера;
c. растворение экстрагированного регенерированного полимера в растворителе, выбранном из группы, состоящей из первого жидкого растворителя, второго жидкого растворителя и их смесей, при температуре от около 90°С до около 280°С и давлении от около 200 фунтов на кв. дюйм (1,38 МПа) до около 9000 фунтов на кв. дюйм (62,05 МПа) с получением первого раствора, содержащего полимер, по меньшей мере одну растворенную загрязняющую примесь и по меньшей мере одну взвешенную загрязняющую примесь;
d. отстаивание первого раствора, содержащего полимер, по меньшей мере одну растворенную загрязняющую примесь и по меньшей мере одну взвешенную загрязняющую примесь, при температуре от около 90°С до около 280°С и под давлением от около 200 фунтов на кв. дюйм (1,38 МПа) до около 9000 фунтов на кв. дюйм (62,05 МПа) с получением второго раствора, содержащего полимер, по меньшей мере одну растворенную загрязняющую примесь и меньшее количество по меньшей мере одной взвешенной загрязняющей примеси;
e. фильтрование второго раствора при температуре от около 90°С до около 280°С и под давлением от около 200 фунтов на кв. дюйм (1,38 МПа) до около 9000 фунтов на кв. дюйм (62,05 МПа) с получением третьего раствора, содержащего более чистый полимер, по меньшей мере одну растворенную загрязняющую примесь и еще меньшее количество по меньшей мере одной взвешенной загрязняющей примеси; и
f. отделение более чистого полимера от третьего раствора; и
причем второй жидкий растворитель имеет тот же химический состав, что и первый жидкий растворитель, или другой химический состав.
2. Способ по п. 1, в котором более чистый полимер отделяют от третьего раствора при температуре от около 0°С до около 280°С и давлении от около 0 фунтов на кв. дюйм (0 МПа) до около 2000 фунтов на кв. дюйм (13,79 МПа).
3. Способ по п. 1 или 2, в котором регенерированный полимер растворяют в жидком растворителе или в смеси жидкого растворителя при массовой процентной концентрации по меньшей мере 0,5%.
4. Способ по пп. 1-3, в котором регенерированный полимер представляет собой полимер, полученный в результате регенерации после бытового использования.
5. Способ по пп. 1-3, в котором регенерированный полимер представляет собой полистирол.
6. Способ по пп. 1-3, в котором регенерированный полимер представляет собой полидиметилсилоксан.
7. Способ по пп. 1-3, в котором регенерированный полимер представляет собой гомополимер полипропилена или в основном сополимер полипропилена.
8. Способ по пп. 1-3, в котором полимер представляет собой гомополимер полиэтилена или в основном сополимер полиэтилена.
9. Способ по любому из предшествующих пунктов, в котором жидкий растворитель имеет стандартную температуру кипения менее около 0°С и более около -45°С и стандартное изменение энтальпии при испарении менее около +25 кДж/моль.
1
6
10. Способ по любому из предшествующих пунктов, в котором жидкий растворитель выбирают из группы, состоящей из олефиновых углеводородов, алифатических углеводородов и их смесей, причем алифатический углеводород предпочтительно выбирают из группы, состоящей из алифатических углеводородов C-С и их смесей.
4
11. Способ по п. 10, в котором алифатические углеводороды и их смеси состоят в основном из алифатических углеводородов С.
4
12. Способ по любому из предшествующих пунктов, в котором жидкий растворитель содержит сжиженный нефтяной газ С, причем жидкий растворитель предпочтительно содержит н-бутан, изомеры бутана или их смеси.
13. Способ по п. 10, в котором жидкий растворитель содержит н-пентан, изомеры пентана или их смеси.
14. Способ по любому из предшествующих пунктов, в котором температура на стадиях приведения в контакт, растворения, отстаивания и фильтрования составляет от около 110°С до около 220°С.
15. Способ по любому из предшествующих пунктов, в котором давление на стадии приведения в контакт составляет от около 400 фунтов на кв. дюйм (2,76 МПа) до около 2400 фунтов на кв. дюйм (16,55 МПа).